(57)【要約】【課題】  湿潤状態における接着強度および安定性が良好であるクロロプレンラテックス組成物を提供する。【解決手段】  カルボン酸のアルカリ金属塩を有する乳化剤、クロロプレンラテックス１００重量部に対して乳化能を有さないスルホン酸のアルカリ金属塩０．４〜１．５重量部、およびｐＨ調節剤を含み、ｐＨが２〜６．９であることを特徴とするクロロプレンラテックス組成物。【選択図】    なし【特許請求の範囲】
【請求項１】
カルボン酸のアルカリ金属塩を有する乳化剤、クロロプレンラテックス１００重量部に対して、乳化能を有さないスルホン酸のアルカリ金属塩０．４〜１．５重量部、およびｐＨ調節剤を含み、ｐＨが２〜６．９であることを特徴とするクロロプレンラテックス組成物。
【請求項２】
乳化能を有さないスルホン酸のアルカリ金属塩が、ナフタレンスルホン酸のアルカリ金属塩とホルマリンの縮合物および／またはスチレンスルホン酸のアルカリ金属塩とメタクリル酸のアルカリ金属塩の共重合体であることを特徴とする請求項１に記載のクロロプレンラテックス組成物。
【請求項３】
請求項１又は請求項２に記載のクロロプレンラテックス組成物を含有することを特徴とする接着剤組成物。
【発明の詳細な説明】
【技術分野】
【０００１】
本発明は、クロロプレンラテックス組成物に関するものであり、より詳しくは湿潤状態における接着強度と安定性のバランスが良好であるクロロプレンラテックス組成物に関するものである。
【背景技術】
【０００２】
接着剤には、初期強度、耐熱強度、耐水強度等の接着強度が要求される。クロロプレンゴム等をベースとした溶剤系接着剤は、その良好な作業性や接着物性から各種用途に用いられてきた。しかし、使用される有機溶剤は地球環境や作業者の健康に悪影響を与え、時には作業場の火災等を引き起こす危険性を有している。そのため、脱溶剤の要求が高まっている。
【０００３】
脱溶剤化の手法の一つとして、ラテックス系接着剤による水系化が考えられている。
【０００４】
接着剤用のクロロプレンラテックスとしては、各種の物が知られている。（例えば、特許文献１〜３および非特許文献１）
これらは接着剤を塗布・乾燥後に貼り合わせる事を想定したものであり、未乾燥では接着できない。しかし、水は溶剤と比較すると乾燥速度が遅いため、乾燥待ち時間延長による作業効率の低下が問題となる。特に、現場施工等では常温乾燥にて貼り合せを行うことが多く、気象条件も乾燥度に影響する。そのため、同条件にて施行を実施しても乾燥度が異なることで接着物性にバラつきが生じたり、未乾燥による接着不良が生じるなどの問題が発生する。
【０００５】
そこで、未乾燥の湿潤状態にて接着を可能とする手法が考えられている。湿潤状態での接着物性を向上したクロロプレンラテックスとしては各種のものが知られている（例えば、特許文献４〜特許文献６）。
【０００６】
しかし、特許文献４のようにｐＨを調節しゲル分を含有させたラテックスでは、ｐＨ調節によりラテックスを不安定化し、湿潤状態における接着物性を向上させるため、ｐＨによって不安定化の度合いが変動する。そのため、ＣＲの脱塩酸によりｐＨが低下することで接着剤が不安定となり過ぎ、スプレー詰りが生じたり、接着剤自体が固化してしまう。
【０００７】
また、更に特定のノニオン乳化剤を用いた場合（例えば、特許文献５，６）、低温での保管安定性は向上するが、ｐＨ調節において使用可能な酸が限定されるなどの課題がある。
【０００８】
一方、使用できる酸の種類を限定することで保管中のラテックスの安定性を維持しているが（例えば、特許文献７）、接着物性については満足するものでは無かった。
【先行技術文献】
【特許文献】
【０００９】
【特許文献１】特開平６−２８７３６０号公報
【特許文献２】特開平９−３１４２９号公報
【特許文献３】特開平１１−１５８３２７号公報
【特許文献４】特開２００１−１９９２２号公報
【特許文献５】特開２００１−４９０４３号公報
【特許文献６】特開２００４−５９８９５号公報
【特許文献７】特開２００８−１３８１７２号公報
【非特許文献】
【００１０】
【非特許文献１】ＪＥＴＩ  Ｖｏｌ．４４  Ｎｏ．１２（８８頁）
【発明の概要】
【発明が解決しようとする課題】
【００１１】
本発明はこの問題点に鑑みてなされたものであり、湿潤状態における接着強度および安定性が良好であるクロロプレンラテックス組成物を提供するものである。
【課題を解決するための手段】
【００１２】
本発明者は、このような背景の下、上記課題を解決するため鋭意検討した結果、カルボン酸のアルカリ金属塩を有する乳化剤および乳化能が無いスルホン酸のアルカリ金属塩およびｐＨ調節剤を含み、そのｐＨが２〜６．９であるクロロプレンラテックス組成物を用いることで、湿潤状態における接着強度と安定性を両立可能であることを見出した。すなわち、本発明は、カルボン酸のアルカリ金属塩を有する乳化剤、クロロプレンラテックス１００重量部に対して乳化能を有さないスルホン酸のアルカリ金属塩０．４〜１．５重量部、およびｐＨ調節剤を含み、ｐＨが２〜６．９であることを特徴とするクロロプレンラテックス組成物である。
【００１３】
以下、本発明について詳細に説明する。
【００１４】
本発明のクロロプレンラテックス組成物は、カルボン酸のアルカリ金属塩を有する乳化剤、クロロプレンラテックス１００重量部に対して乳化能を有さないスルホン酸のアルカリ金属塩０．４〜１．５重量部、およびｐＨ調節剤を含むものである。
【００１５】
カルボン酸のアルカリ金属塩を有する乳化剤としては、例えば、ロジン酸のアルカリ金属塩、脂肪酸のアルカリ金属塩、アルケニルコハク酸のアルカリ金属塩、ポリカルボン酸のアルカリ金属塩の高分子化合物等があげられる。アルカリ金属塩としては、例えば、リチウム、ナトリウム、カリウム、セシウム等があげられる。これらは、１種類でも良く、２種類以上を含んでいても良い。重合安定性及び接着性能の観点から、ロジン酸のアルカリ金属塩が好ましく、ロジン酸のカリウム塩が更には好ましい。
【００１６】
乳化能を有さないスルホン酸のアルカリ金属塩としては、例えば、ペンタンスルホン酸のアルカリ金属塩などの炭素数６以下の短鎖アルキル鎖を有する脂肪族スルホン酸のアルカリ金属塩、及びそれらを有する化合物、ベンゼンスルホン酸のアルカリ金属塩、トルエンスルホン酸のアルカリ金族塩、ブチルナフタレンスルホン酸のアルカリ金属塩、スチレンスルホン酸塩などの芳香族スルホン酸のアルカリ金属塩、及びこれら芳香族スルホン酸塩を有する化合物があり、これらは、１種類でも良く、２種類以上含んでいても良い。なかでも重合時のラテックス安定性の面からナフタレンスルホン酸とホルムアルデヒドの縮合物、又はスチレンスルホン酸塩とメタクリル酸の共重合体が好ましい。乳化能を有さないスルホン酸のアルカリ金属塩の量は、クロロプレンラテックス１００重量部に対して０．４〜１．５重量部である。０．４重量部未満であると、接着剤配合が困難となり、１．５重量部を超えると、重合時に反応容器内部にゴムが析出したり、接着剤の保管安定性が低下する。保管安定性、配合安定性、接着物性のバランスがより良好となるため、ラテックス１００重量部に対して０．５〜１．０重量部が好ましい。
【００１７】
ｐＨ調節剤としては、一般的な無機酸、有機酸などの酸やアミノ酸、更には酸性のポリマーエマルション等があげられる。濃硝酸や濃硫酸などのいわゆる強酸はラテックスを破壊するため使用が困難であるが、強酸を除けば特に限定するものでは無く、ｐＨを２〜６．９に調節できるものであれば良い。具体的には、塩酸や硝酸の希釈水溶液、ホウ酸の粉末、ギ酸、酢酸、しゅう酸、リンゴ酸、マロン酸、クエン酸などのカルボキシル基を有する酸、グリシンなどのアミノ酸等が挙げられ、これらは直接もしくは水溶液にして添加が可能である。なかでも、ホウ酸や、マロン酸、クエン酸、マレイン酸などを粉末で用いることで容易にｐＨ調節ができ、また、ラテックスの固形分低下を抑制可能である。安全性や接着物性の面から、ホウ酸、マロン酸、クエン酸が好ましい。
【００１８】
本発明のクロロプレンラテックス組成物は、クロロプレン重合体及び／又はクロロプレン共重合体を含むものである。
【００１９】
クロロプレン重合体は、２−クロロ−１，３−ブタジエンであるクロロプレンの単量体を単独で重合して得られたものである。クロロプレン共重合体は、クロロプレンの単量体と、クロロプレンと共重合可能な単量体の１種類以上とを用いて重合して得られたものである。
【００２０】
クロロプレンと共重合可能な単量体としては、例えば、２，３−ジクロロ−１，３−ブタジエン、ブタジエン、イソプレン、スチレン、アクリロニトリル、メチルメタクリレート、ヒドロキシエチルメタクリレート、ヒドロキシプロピルメタクリレート、ポリエチレングリコールモノアクリレート、ポリエチレングリコールモノメタクリレート、メチルメタクリレート等があげられる。
【００２１】
クロロプレン重合体及び／又はクロロプレン共重合体のゲル分は特に限定するものでは無く、広い範囲で使用が可能である。
【００２２】
本発明のクロロプレンラテックス組成物は、ｐＨが２〜６．９である。ｐＨが２未満であると、強酸性となり取扱いが危険であり、６．９を超えると、接着物性が劣る。好ましくは、ｐＨ３〜６．５である。
【００２３】
本発明のクロロプレンラテックス組成物は、クロロプレンの単量体、またはクロロプレンの単量体とクロロプレンと共重合可能な単量体、カルボン酸のアルカリ金属塩を有する乳化剤と、例えば、当該単量体１００重量部に対して乳化能を有さないスルホン酸のアルカリ金属塩０．８〜２．８重量部を用いてクロロプレンラテックスを合成した後、ｐＨ調節剤によりｐＨを調節することで製造できる。また、例えば、乳化能を有さないスルホン酸のアルカリ金属塩は、重合中又は重合終了後に添加することで、ラテックス中の量を調整することもでき、その場合は、重合開始時の乳化能を有さないスルホン酸のアルカリ金属塩の量は当該単量体１００重量部に対し０．８重量部以下でもかまわない。
【００２４】
クロロプレンラテックスの合成方法としては、例えば、上記した単量体、カルボン酸のアルカリ金属塩を有する乳化剤、乳化能を有さないスルホン酸のアルカリ金属塩の他に、重合開始剤、連鎖移動剤、その他安定剤等を使用して、所定温度にて重合を行い、所定の重合転化率で重合停止剤を添加し、重合を停止することがあげられる。
【００２５】
重合開始剤としては、公知のフリーラジカル性物質、例えば、過硫酸カリウム、過硫酸アンモニウム等の過酸化物、過酸化水素、ターシャリーブチルヒドロパーオキサイド等の無機又は有機過酸化物等を用いることができる。また、これらは単独又は還元性物質、例えば、チオ硫酸塩、チオ亜硫酸塩、ハイドロサルファイト、有機アミン等との併用レドックス系で用いても良い。
【００２６】
連鎖移動剤としては、例えば、アルキルメルカプタン、ハロゲン炭化水素、アルキルキサントゲンジスルフィド、硫黄等の分子量調節剤等があげられ、これらのうち、臭気及び作業性の面からｎ−ドデシルメルカプタンが好ましい。
【００２７】
重合温度は特に限定するものではないが、１０〜５０℃の範囲が好ましい。
【００２８】
本発明の製造方法では、重合終了時期は特に限定するものでは無いが、生産性の面から、単量体の転化率が７０％以上まで重合を行うことが好ましい。
【００２９】
重合停止剤としては、通常用いられる停止剤であれば特に限定するものでなく、例えば、フェノチアジン、２，６−ｔ−ブチル−４−メチルフェノール、ヒドロキシルアミン等が使用できる。
【００３０】
また、ラテックスの乳化剤量や乳化能を有さないスルホン酸のアルカリ金属塩の量を調整するため、重合中、重合終了後に上記の物質を添加しても良い。また、本発明のクロロプレンラテックス組成物は、２種類以上のラテックスを混合しても製造することもできる。
【００３１】
本発明のクロロプレンラテックス組成物は、単独でも接着剤として使用可能であるが、ポリマーエマルションや、可塑剤、増粘剤等を含有してもよい。
【発明の効果】
【００３２】
本発明のクロロプレンラテックス組成物は、上記の通りすることにより、湿潤状態における熱接着強度が良好で、良好な安定性を有する。また、使用できるｐＨ調節剤の種類が従来のクロロプレンラテックスより多い。
【実施例】
【００３３】
以下、本発明を実施例によって具体的に説明するが、本発明はこれらの実施例のみに限定されるものではない。ｐＨ、配合安定性、接着剤配合物の接着物性は以下の方法で測定した。
【００３４】
＜ｐＨ＞
ｐＨメーター（（株）堀場製作所製）により測定した。
【００３５】
＜配合安定性＞
ｐＨ調節剤添加時のゴム析出の有無を観察し、以下の通り判定した。
【００３６】
○：酸を添加した際にゴムの凝集が生じなかった。
【００３７】
×：酸を添加した際にラテックス液面もしくは内部でゴムが凝集・析出した。
【００３８】
＜スプレー安定性＞
クロロプレンラテックス組成物を１０秒間スプレー塗布した際の噴霧状態、およびスプレー後のノズルの状況を確認し、以下の通り判定した。
【００３９】
○：詰りはなかった。
【００４０】
×：詰りがあった。
【００４１】
＜接着物性＞
１）タック
ＰＵフォーム２片（５０ｍｍ立方体）それぞれの片面にスプレーでクロロプレンラテックス組成物を８０ｇ／ｍ２塗布し、２片をそれぞれ手に持って、塗布面同士を軽く接触させ、手で剥がす際に必要な力（吸い付き度合）を確認し、以下の通り判定した。
【００４２】
○：吸い付き感があった。
【００４３】
×：吸い付き感が殆どなかった。
【００４４】
２）平面接着強度
ＰＵフォーム２片（５０ｍｍ立方体）それぞれの片面にスプレーでクロロプレンラテックス組成物を８０ｇ／ｍ２塗布し、速やかに貼り合せた後に、５００ｇ、７００ｇの荷重の錘をぶら下げ、接着面が剥がれることなく保持できるかを確認し、以下の通り判定した。
【００４５】
○：接着を保持した。
【００４６】
×：剥離し落下した。
【００４７】
３）折畳み接着可否
ＰＵフォーム1片（５０ｍｍ立方体）の1面にスプレーでクロロプレンラテックス組成物を８０ｇ／ｍ２塗布し、塗布した面を半分に折り合せるようにして接着した後に、接着面が剥がれることなく保持できるかを確認し、以下の通り判定した。
【００４８】
○：接着を保持した。
【００４９】
×：接着面が開いた。
【００５０】
実施例１
表１で示した割合のクロロプレン単量体、ｎ−ドデシルメルカプタン、ロジン酸カリウム（商品名：ロンヂスＫ−２５、荒川化学工業（株））、ナフタレンスルホン酸ナトリウムとホルムアルデヒドの縮合物（商品名：デモールＮ、花王（株））、水酸化ナトリウム、ハイドロサルファイトナトリウム、及び純水を攪拌機付き１０Ｌオートクレーブ中１５℃で重合を行い、クロロプレンラテックスを作製した。重合は窒素雰囲気下で０．３５重量％の過硫酸カリウム水溶液を連続的に滴下して行い、重合転化率９２％で重合停止剤として２，６−ターシャリーブチル−４−メチルフェノール０．０５重量部を添加し、重合を停止した。その後、減圧下で未反応単量体の除去及び濃縮によりラテックスの固形分を５０％に調整し、ラテックスＡを得た。
【００５１】
【表１】
2015124357.tif 000002
ラテックスＡにｐＨ調節剤としてホウ酸を添加し、ｐＨを６．５に調節してクロロプレンラテックス組成物（ナフタレンスルホン酸ナトリウムとホルムアルデヒドの縮合物の含有量：クロロプレンラテックス１００重量部に対して（以下に同じ）０．５７重量部）を得て、配合安定性、スプレー安定性および接着物性の評価を行った。結果を表２に示す。表２の結果より、ｐＨ調節剤の添加によるゴムの析出は無く、スプレー安定性および接着物性も良好であった。
【００５２】
【表２】
2015124357.tif 000003
実施例２
ラテックスＡにｐＨ調節剤としてクエン酸を用いた以外は実施例１と同様にしてクロロプレンラテックス組成物（ナフタレンスルホン酸ナトリウムとホルムアルデヒドの縮合物の含有量：０．５７重量部）を得て、配合安定性、スプレー安定性および接着物性の評価を行った。結果を表２に合わせて示す。表２の結果より、ｐＨ調節剤の添加によるゴムの析出は無く、スプレー安定性および接着物性も良好であった。
【００５３】
実施例３
ラテックスＡにｐＨ調節剤としてマロン酸を用いた以外は実施例１と同様にしてクロロプレンラテックス組成物（ナフタレンスルホン酸ナトリウムとホルムアルデヒドの縮合物の含有量：０．５７重量部）を得て、配合安定性、スプレー安定性および接着物性の評価を行った。結果を表２に合わせて示す。表２の結果より、ｐＨ調節剤の添加によるゴムの析出は無く、スプレー安定性および接着物性も良好であった。
【００５４】
実施例４
ラテックスＡにｐＨ調節剤としてマレイン酸を用いた以外は実施例１と同様にしてクロロプレンラテックス組成物（ナフタレンスルホン酸ナトリウムとホルムアルデヒドの縮合物の含有量：０．５７重量部）を得て、配合安定性、スプレー安定性および接着物性の評価を行った。結果を表２に合わせて示す。表２の結果より、ｐＨ調節剤の添加によるゴムの析出は無く、スプレー安定性および接着物性も良好であった。
【００５５】
実施例５
ラテックスＡにｐＨ調節剤としてクエン酸を用い、ｐＨを５に調節した以外は実施例１と同様にしてクロロプレンラテックス組成物（ナフタレンスルホン酸ナトリウムとホルムアルデヒドの縮合物の含有量：０．５７重量部）を得て、配合安定性、スプレー安定性および接着物性の評価を行った。結果を表２に合わせて示す。表２の結果より、ｐＨ調節剤の添加によるゴムの析出は無く、スプレー安定性および接着物性も良好であった。
【００５６】
実施例６
ラテックスＡにｐＨ調節剤としてクエン酸を用い、ｐＨを２．５に調節した以外は実施例１と同様にしてクロロプレンラテックス組成物（ナフタレンスルホン酸ナトリウムとホルムアルデヒドの縮合物の含有量：０．５７重量部）を得て、配合安定性、スプレー安定性および接着物性の評価を行った。結果を表２に合わせて示す。表２の結果より、ｐＨ調節剤の添加によるゴムの析出は無く、スプレー安定性および接着物性も良好であった。
【００５７】
実施例７
ナフタレンスルホン酸ナトリウムとホルムアルデヒドの縮合物の量を表１に示した割合に変更した以外は実施例１と同様にして重合を行い、ラテックスＢを得た。
【００５８】
ラテックスＢにｐＨ調節剤としてクエン酸を添加し、ｐＨを５に調節してクロロプレンラテックス組成物（ナフタレンスルホン酸ナトリウムとホルムアルデヒドの縮合物の含有量：０．８８重量部）を得て、配合安定性、スプレー安定性および接着物性の評価を行った。結果を表２に示す。表２の結果より、ｐＨ調節剤の添加によるゴムの析出は無く、スプレー安定性および接着物性も良好であった。
【００５９】
実施例８
安定剤であるナフタレンスルホン酸ナトリウムとホルムアルデヒドの縮合物をスチレンスルホン酸ナトリウムに変更した以外は実施例１と同様にして重合を行い、ラテックスＣを得た。
【００６０】
ラテックスＣにｐＨ調節剤としてクエン酸を添加し、ｐＨを５に調節してクロロプレンラテックス組成物（スチレンスルホン酸ナトリウムの含有量：０．７２重量部）を得て、配合安定性、スプレー安定性および接着物性の評価を行った。結果を表２に示す。表２の結果より、ｐＨ調節剤の添加によるゴムの析出は無く、スプレー安定性および接着物性も良好であった。
【００６１】
実施例９
安定剤であるナフタレンスルホン酸ナトリウムとホルムアルデヒドの縮合物をスチレンスルホン酸ナトリウムとメタクリル酸の共重合体に変更した以外は実施例１と同様にして重合を行い、ラテックスＤを得た。
【００６２】
ラテックスＤにｐＨ調節剤としてクエン酸を添加し、ｐＨを５に調節してクロロプレンラテックス組成物（スチレンスルホン酸ナトリウムとメタクリル酸の共重合体の含有量：０．７２重量部）を得て、配合安定性、スプレー安定性および接着物性の評価を行った。結果を表２に示す。表２の結果より、ｐＨ調節剤の添加によるゴムの析出は無く、スプレー安定性および接着物性も良好であった。
【００６３】
実施例１０
安定剤であるナフタレンスルホン酸ナトリウムとホルムアルデヒドの縮合物をブチルナフタレンスルホン酸ナトリウムに変更した以外は実施例１と同様にして重合を行い、ラテックスＥを得た。
【００６４】
ラテックスＥにｐＨ調節剤としてクエン酸を添加し、ｐＨを５に調節してクロロプレンラテックス組成物（ブチルナフタレンスルホン酸ナトリウムの含有量：０．７２重量部）を得て、配合安定性、スプレー安定性および接着物性の評価を行った。結果を表２に示す。表２の結果より、ｐＨ調節剤の添加によるゴムの析出は無く、スプレー安定性および接着物性も良好であった。
【００６５】
実施例１１
ラテックスＢにｐＨ調節剤としてクエン酸を用い、ｐＨを２．５に調節した以外は実施例１と同様にしてクロロプレンラテックス組成物（ナフタレンスルホン酸ナトリウムとホルムアルデヒドの縮合物の含有量：０．８８重量部）を得て、配合安定性、スプレー安定性および接着物性の評価を行った。結果を表２に合わせて示す。表２の結果より、ｐＨ調節剤の添加によるゴムの析出は無く、スプレー安定性および接着物性も良好であった。
【００６６】
比較例１
ナフタレンスルホン酸ナトリウムとホルムアルデヒドの縮合物の量を表１に示した割合に変更した以外は実施例１と同様にして重合を行い、ラテックスaを得た。
【００６７】
ラテックスaにｐＨ調節剤としてクエン酸を添加し、ｐＨを５に調節してクロロプレンラテックス組成物（ナフタレンスルホン酸ナトリウムとホルムアルデヒドの縮合物の含有量：０．２６重量部）を得て、配合安定性、スプレー安定性および接着物性の評価を行った。結果を表３に示す。表３の結果より、ｐＨ調節剤の添加によりゴムが析出し、スプレーノズルに詰りが生じ、接着物性の評価を行えなかった。
【００６８】
【表３】
2015124357.tif 000004
比較例２
ナフタレンスルホン酸ナトリウムとホルムアルデヒドの縮合物の量を乳化能を有するスルホン酸化合物であるドデシルベンゼンスルホン酸ナトリウムに変更した以外は実施例１と同様にして重合を行い、ラテックスｂを得た。
【００６９】
ラテックスｂにｐＨ調節剤としてクエン酸を添加し、ｐＨを５に調節してクロロプレンラテックス組成物（ナフタレンスルホン酸ナトリウムとホルムアルデヒドの縮合物の含有量：０重量部）を得て、配合安定性、スプレー安定性および接着物性の評価を行った。結果を表３に示す。表３の結果より、配合安定性およびスプレー安定性は良好であったが、接着物性が劣った。
【００７０】
比較例３
ラテックスｂにｐＨ調節剤としてクエン酸を添加し、ｐＨを７に調節してクロロプレンラテックス組成物（ナフタレンスルホン酸ナトリウムとホルムアルデヒドの縮合物の含有量：０重量部）を得て、配合安定性、スプレー安定性および接着物性の評価を行った。結果を表３に示す。表３の結果より、配合安定性およびスプレー安定性は良好であったが、接着物性が劣った。
【００７１】
比較例４
ラテックスＡについてｐＨ調節剤としてホウ酸を添加し、ｐＨを９に調節した以外は実施例１と同様にしてクロロプレンラテックス組成物（ナフタレンスルホン酸ナトリウムとホルムアルデヒドの縮合物の含有量：０．５７重量部）を得て、配合安定性、スプレー安定性および接着物性の評価を行った。結果を表３に示す。表３の結果より、配合安定性およびスプレー安定性は良好であったが、接着物性が劣った。
【００７２】
比較例５
ラテックスＡについてｐＨ調節剤としてグリシンを添加し、ｐＨを９に調節した以外は実施例１と同様にしてクロロプレンラテックス組成物（ナフタレンスルホン酸ナトリウムとホルムアルデヒドの縮合物の含有量：０．５７重量部）を得て、配合安定性、スプレー安定性および接着物性の評価を行った。結果を表３に示す。表３の結果より、配合安定性およびスプレー安定性は良好であったが、接着物性が劣った。
【００７３】
比較例６
ナフタレンスルホン酸ナトリウムとホルムアルデヒドの縮合物の量を表１に示す量に変更した以外は実施例１と同様にして重合を行い、ラテックスｃを得た。
【００７４】
ラテックスｃ作製時に反応器内にゴムが一部析出した。また、ラテックスｃにｐＨ調節剤としてクエン酸を添加し、ｐＨを５に調節してクロロプレンラテックス組成物（ナフタレンスルホン酸ナトリウムとホルムアルデヒドの縮合物の含有量：１．５３重量部）を得て、配合安定性、スプレー安定性および接着物性の評価を行った。結果を表３に示す。表３の結果より、配合安定性およびスプレー安定性は良好であったが、接着物性が劣った。
【産業上の利用可能性】
【００７５】
本発明のクロロプレンラテックス組成物は、接着剤の用途に使用され、ゴム製品分野で広範に使用される。